(57)【要約】      （修正有）【課題】航空機を含む大量輸送機関での使用に適した低重量で寸法安定性のあるカーペットの製造方法を提供する。【解決手段】カーペットタイルは、約２．８ｋｇ／ｍ２（約８２オンス／平方ヤード）未満の重量であることが好ましい。カーペットタイルは、カーペットパイルおよび少なくとも一つの裏当て層を有し、裏当て層は、低重量のフィラー材料を用い、第２裏当て層の塑性材料は、改良されたタイル製造ラインにおける圧力ローラまたは他の圧力印加工程で、タイル構造の中に押し込まれ得る。カーペットタイルは、炎、煙、および毒性について運送業界の基準を満たす。タイルをカットする必要性を最小限にする構成で設置され、係るタイルで用いられるパターンは、直交的に多義的または「ランダムな」設置に好適で、旅客機の機室は、その上に設置される矩形カーペットタイルを有する床を含み、カーペットは、座席を取り外すことなく、設置することができる。【選択図】図６
2015042314.tif 000002
【特許請求の範囲】
【請求項１】
裏面を有するカーペット製造方法であって、
ａ．カーペット製造ラインにおける送り出しベルト上に織物を置くこと
ｂ．前記織物に粘性を有する樹脂層を塗布すること
ｃ．タフトされたフェイスクロスを前記樹脂層上に置いて、複合構造を形成すること
ｄ．前記複合構造を、少なくとも前記樹脂層の粘度が低下し始める温度まで加熱すること、および
ｅ．前記複合構造の温度を、前記樹脂層の粘度が低下し始める温度にまたはそれより上に維持しつつ、前記複合構造を、第１圧力ローラと第２圧力ローラの間を通過させることによって、前記複合構造に圧力を印加することを含み、
第１圧力ローラは前記タフトされたフェイスクロスと接触し、第２圧力ローラは前記織物と接触し、前記圧力は、前記樹脂層が前記複合構造の裏面に露出するように、前記織物を少なくとも部分的に前記樹脂層中に押し込むことを含み、
第１圧力ローラおよび第２圧力ローラの少なくとも一つは冷却されるカーペット製造方法。
【請求項２】
さらに、前記複合構造を冷却させることと、前記複合構造をカーペットタイルにカットすることを含む請求項１に記載のカーペット製造方法。
【請求項３】
前記カーペットタイルは、炎、煙、または毒性について、以下の基準の一つ以上に準拠しており、該基準は、ＦＡＲ２５．８５３、ＢＳＳ７２３９、ＢＳＳ７２３８、Ｄ６−５１３７７、およびＢＳＳ７２３０である請求項２に記載のカーペット製造方法。
【請求項４】
前記織物はガラス繊維を含む請求項１に記載のカーペット製造方法。
【請求項５】
前記ガラス繊維はマイクロデニールガラス繊維である請求項４に記載のカーペット製造方法。
【請求項６】
前記樹脂層が、ポリ塩化ビニル、ポリプロピレン、ポリエチレンテレフタレート、またはこれらの組み合わせを含む請求項４に記載のカーペット製造方法。
【請求項７】
前記樹脂層がさらに可塑剤を含む請求項６に記載のカーペット製造方法。
【請求項８】
前記可塑剤は、フタル酸ジイソノニル、トリクレシルホスフェート、イソプロピルトリフェニルホスフェート、トウゴマ系可塑剤、またはこれらの組み合わせを含む請求項７に記載のカーペット製造方法。
【請求項９】
前記可塑剤は、イソプロピルトリフェニルホスフェートを含む請求項８に記載のカーペット製造方法。
【請求項１０】
前記樹脂層は、さらに、ガラス球、ヒュームドシリカ、シリカ発泡体、およびこれらの組み合わせからなる群から選択されるフィラーを含む請求項６に記載のカーペット製造方法。
【請求項１１】
前記フィラーはガラス球を含み、前記ガラス球は中空ガラス微小球である請求項１０に記載のカーペット製造方法。
【請求項１２】
前記カーペットは、約２．８ｋｇ／ｍ２（約８２オンス／平方ヤード）未満の重量を有する請求項１に記載のカーペット製造方法。
【請求項１３】
前記カーペットは、約１．９ｋｇ／ｍ２（約５６オンス／平方ヤード）未満の重量を有する請求項１に記載のカーペット製造方法。
【請求項１４】
前記カーペットは、ＩＳＯ２５５１によって定められている寸法安定性のプラスまたはマイナス０．２％以下の寸法安定性を有する請求項１に記載のカーペット製造方法。
【請求項１５】
前記樹脂層の粘度が低下し始める温度は、少なくとも約１５７℃（約３１５°Ｆ）である請求項１に記載のカーペット製造方法。
【請求項１６】
第１圧力ローラはゴムまたはゴムクラッドであり、第２圧力ローラは鋼である請求項１に記載のカーペット製造方法。
【請求項１７】
第１圧力ローラ又は第２圧力ローラは、第１圧力ローラ又は第２圧力ローラによって印加される圧力を制限する複数の止め具を備え、
前記複合構造に圧力を印加する前に、第１圧力ローラ又は第２圧力ローラの複数の止め具のうち少なくとも一つの止め具を除去することをさらに含む請求項１に記載のカーペット製造方法。
【請求項１８】
前記タフトされたフェイスクロスは、タフト下地及び前記タフト下地の下面に位置付けられたプレコート層にタフトされた糸を備え、
前記プレコート層は難燃添加剤を含む請求項１に記載のカーペット製造方法。
【請求項１９】
前記樹脂層は、さらに防煙剤を含む請求項１に記載のカーペット製造方法。
【請求項２０】
裏面を有するカーペット製造方法であって、
ａ．カーペット製造ラインにおける送り出しベルト上にガラス繊維織物を置くこと
ｂ．粘性を有し、且つ、ガラス球を含むフィラーを含む樹脂層を前記ガラス繊維織物に塗布すること
ｃ．タフト下地及び前記タフト下地の下面に位置付けられ難燃添加剤を含むプレコート層にタフトされた糸を備える、タフトされたフェイスクロスを、前記樹脂層上に置いて、複合構造を形成すること
ｄ．前記複合構造を、少なくとも前記樹脂層の粘度が低下し始める温度まで加熱すること、および
ｅ．前記複合構造の温度を、前記樹脂層の粘度が低下し始める温度にまたはそれより上に維持しつつ、前記複合構造を、第１圧力ローラと第２圧力ローラの間を通過させることによって、前記複合構造に圧力を印加することを含み、
（i）第１圧力ローラは前記タフトされたフェイスクロスと接触し、第２圧力ローラは前記ガラス繊維織物と接触し、
（ｉｉ）第１圧力ローラおよび第２圧力ローラの少なくとも一つは冷却され、
（ｉｉｉ）前記圧力は、前記樹脂層が前記複合構造の裏面に露出するように、前記ガラス繊維織物を少なくとも部分的に前記樹脂層中に押し込み、
前記カーペットは、約２．８ｋｇ／ｍ２（約８２オンス／平方ヤード）未満の重量を有するカーペット製造方法。  
【発明の詳細な説明】
【技術分野】
【０００１】
＜関連出願情報＞
本願は、２００８年９月２日に出願した米国仮特許出願第６１／０９３，６４０号および２００９年３月２７日に出願した米国仮特許出願第６１／１６３，９０７号の優先権を主張する。その開示を援用してここに組み入れる。
【０００２】
本発明は改良されたカーペットの製造方法に関し、具体的には、数ある用途の中で、特に航空機を含む大量輸送機関での使用に適した、低重量で寸法安定性のあるカーペットの製造方法に関する。
【背景技術】
【０００３】
旅客機、船、列車、地下鉄車両、およびバスなどの大量輸送機関は、しばしば、該輸送機関の客車（客室）にカーペットを含む。このカーペットは、激しい往来、汚れ、重い機器（例えば飲料カート）、こぼれなどの、特に厳しい環境にさらされている。旅客機では、機室の空気圧の繰り返される変化によって、カーペットは周期的な力にもさらされる。機室の空気圧の繰り返される変化によって、機室それ自体およびその床またはデッキ構造が、膨張サイクルの間に伸び且つ拡張し、圧縮サイクルの間に収縮する。これらの環境条件および他の条件は、使い古した、汚れた、または損傷したカーペットを頻繁に交換することを余議なくさせる。
【０００４】
上記考慮すべき事柄を考慮すると、大量輸送機関のカーペットは、可能な限り、耐摩耗性であるように且つ取り付けおよび取り外しが容易であるように、設計されるべきである。さらに、旅客機および船舶での用途においては、カーペットは、炎、煙、および毒性について業界仕様を満たす必要がある。さらに、航空機の用途では、航空機の重量と燃料効率の関係のために、つまり運転コストのために、上述した他の機能特性並びに美的要件および目的を維持しつつ、カーペットの重量を最小化することが好ましい。
【０００５】
大量輸送機関の用途では、広幅カーペットが伝統的に用いられている。該カーペットは、典型的には、適切な寸法片に切り分けられ、カーペット片の端部は、ほころびを防ぐかまたはほころびを最小限にするために、縁がかがられていなければならない（ほつれ止めが施されていなければならない“surged”）。カーペット片は、該輸送機関の床またはデッキの表面に位置付けられ、さらに必要に応じて切り分けられ、該輸送機関の床またはデッキに接着剤で貼り付けられる。これらの用途における広幅カーペットは、良好な強度および摩耗性状を示すが、床は、該輸送機関にぴったり合うようにサイジングされた特注カットのカーペット片で覆われているので、また、カーペット片の一部分のみへの損傷が、そのカーペット片全体の取り外しおよび交換を必要とすることがあるので、損傷したカーペット部分の取り外しおよび交換は困難であり、不必要に高額である。さらに航空機の用途では、広幅カーペットの設置および交換は、カーペットを航空機内でサイジングすることを必要とし、且つ、その場でのカットは航空機の外装を損傷することがあるため、カーペットをカットのために取り外すことを必要とする。
【０００６】
さらに、カーペット片を取り外し且つ交換するために、該輸送機関内の座席および／または他の設備を取り外す必要がある。航空機の客室では、例えば、カーペット片の交換は、いくつかの航空機の座席を取り外すことを必要とすることがある。別の欠点は、例えばオーディオ接続およびビデオ画面などの、座席に搭載された電子機器も、取り外すかまたは接続を切る必要があるかもしれないことである。
【０００７】
カーペットタイルは、大量輸送機関での用途にとって魅力的な選択になることができる。ほつれ止めを施す必要がないカーペットタイルを用いると、広幅カーペットと比較して、設置が簡単になるであろう。カーペットタイルは、広幅カーペットのカーペット片全体の代わりに、個々のタイルを交換することができるので、損傷したカーペット部分のより効率的な交換も可能にする。航空機での用途でカーペットタイルを用いる別の利点は、タイルがカットされる必要があるならば、タイルは（広幅カーペットとは違って）航空機のカット板上でカットされることができることである。
【０００８】
カーペットタイルは、一般に、正方形で生産および販売されている。正方形でないカーペットタイルが必要である場合は、正方形タイルを所望のサイズにカットする。これは、大抵の商業的用途にとって好適であるが、大量輸送機関での用途においては効率の悪さを呈する。旅客機の床は、客室の大部分または全ての長さに及び、且つ、床から突出するトラックを有し、該トラックは、種々の前後の座席間隔で且つ種々の航空機の座席配置構成で、種々のサイズの乗客席の取り付けを許容する。これらのトラックは、座席の取り付けのために接触可能なままにしなければならないので、カーペットで覆うことはできない。航空機の本体または幅にわたって等間隔の長さでトラックを利用する座席配置構成を選択可能であり得るが、ほぼ全ての場合において、座席配置構成は、航空機の幅全体を覆うために、いくつかの異なる幅を有するカーペットを必要とするであろう。広幅カーペットのカーペット片が利用される場合は、カーペット片はトラック間の幅に一致するようにカットされ、カットされた縁部は通常かがられる。しかし、従来知られた正方形カーペットタイルについては、客室の幅全体を覆うために、タイルをカットすることなくトラック間の異なる間隙幅に位置付けるための多様なタイルサイズが必要になるであろう。例えば、航空機が４つの異なる広幅片のカーペット幅を必要とするならば、その時、４つの異なるサイズの正方形カーペットタイル製品を必要とするであろう。あるいは、より大きなタイルを、所望の幅にそれらをカットすることによって用いることができるが、これは時間がかかり且つ無駄が多いであろう。
【０００９】
さらに、カーペットタイルは、いずれのカーペット用途において、良好な寸法安定性を必要とする。タイルは耐変形性であるべきであり、種々の温度、湿度、圧力、または他のストレスにさらされるときに、タイルの寸法を維持すべきである。とりわけ、寸法安定性を欠くカーペットタイルは、タイルの中央で歪みやすいかまたは「ドーム状に膨らみ“dome”」やすく、平坦になりにくい。良好な寸法安定性は、タイルが上述のような過酷な環境条件にさらされる大量輸送機関での用途においては、さらに重要である。旅客機で用いるカーペットタイルは、炎、煙、および毒性について適用仕様も満たす必要がある。
【００１０】
現在のカーペットタイル技術は、良好な寸法安定性、並びに、火炎特性および煙特性を有するカーペットタイルを製造することができる。援用してここに組み入れる再発行米国特許第３４９５１号には、係るカーペットタイルの一つが記載されている。他の先行技術のカーペットタイルは、米国特許第４０１０３０１号、第４０１０３０２号、第５１９８２７７号、第５２０４１５５号、および第５５６０９７２号に記載されており、それらの開示を援用してここに組み入れる。
【００１１】
これらの特許それぞれは、主裏当て層（主バッキング層）に、埋め込まれているか、タフトされて（房状にされて）いるか、またはその他の方法で設置されているカーペットパイルを含むカーペットタイルを開示している。これらのカーペットタイルは、さらに、種々の材料から形成されカーペットタイルに寸法安定性および強度をもたらす追加の裏当て層を含む。一般的な裏当て層の材料は、ポリエステル、ポリ塩化ビニル、不織布ガラス繊維などを含む。裏当てのコストを削減するために、炭酸カルシウムなどの１つ以上の繊維が、典型的には裏当て層に組み入れられる。これらのカーペットタイルおよび他の従来知られたカーペットタイルのほとんどは、比較的重い。重量は、タイルが設置されるときにタイルが平坦になり且つ適所にとどまるという、係るタイルの性能に貢献するからであるが、比較的重いことは望ましくない特性である。
【００１２】
係る従来知られたカーペットタイルは、多くの商業用途および住宅用途に好適であるが、それらは軽重量のタイルが望ましい用途にはあまり適さない。従来知られたカーペットタイルは比較的重いので、そのことが、特に旅客機を含む特定の大量輸送機関での使用に適さなくしている。さらに、現在大量輸送機関で用いられている広幅カーペットは、恐らく従来知られたカーペットタイルよりも軽量であるが、広幅カーペットがタイルにカットされ大量輸送機関内に設置されることを不可能にする、完全に異なる寸法安定性を有する。
【００１３】
従って、大量輸送機関内のスペースのようなスペースに、カーペットタイルを設置する方法であって、係るスペース幅を覆うのに必要な異なるカーペットタイル製品の数を最小限にし、且つ、タイルのカットを必要としない方法が必要である。また、乗客席などの設備を大量輸送機関から取り外すことを必要としない、大量輸送機関内にカーペットを設置する方法も必要である。さらに、大量輸送機関で用いられる、具体的には、適用される煙、炎、および他の要件に準拠する旅客機において用いられる、軽重量で耐久性のあるカーペットタイルを必要とする。
【発明の概要】
【発明が解決しようとする課題】
【００１４】
本発明は、大量輸送機関に、特に旅客機、および、製品重量、配置構成、設置、または後述のような他の考慮すべき事柄が適用可能な他の用途に用いるのに好適な、低重量カーペットおよびカーペットタイルを提供する。本発明のカーペットおよびカーペットタイルは、カーペットパイルおよび少なくとも一つの裏当て層を有し得る。裏当て層は、ガラス球のような、好ましくは中空ガラス微小球のような、低重量フィラーを使用し得る。別の実施形態において、カーペットおよびカーペットタイルは、炎、煙、および毒性について運送業界の基準を満たす。タイルは製造中にサイジングされ、必要なタイルサイズの数を最小限にし、且つ、設置中にタイルをカットする必要性を最小限にする構成で設置され得る。係るタイルで用いられるパターンは、直交的に多義的であり得るかまたは「ランダムな“ｒａｎｄｏｍ”」設置に好適であり得る。そのことは、タイルが、製造中のタイルの向きとは異なる向きでの使用で置かれ得る、タイルの設置を促進する。他の実施形態では、本明細書に記載される旅客機の機室の床材およびその設置方法は、座席または他の障害物を取り外さない、航空機または他の輸送機関または他の場所における、最初の設置および交換のための設置を促進する。係る設置は、例えば、その上に設置される矩形カーペットタイルを有する床を含んでもよい。カーペットは、航空機から座席を取り外すことなく、航空機内に設置され、取り外され、且つ交換されることができる。
【図面の簡単な説明】
【００１５】
【図１】図１は、本発明の一実施形態に従うカーペットタイルの配置構成の図である。
【図２】図２は、本発明の別の実施形態に従うカーペットタイルの配置構成の図である。
【図３】図３は、少なくとも一つの第２裏当て層を有する、本発明のカーペットの一実施形態の概略側面図である。
【図４】図４は、少なくとも二つの第２裏当て層を有する、本発明のカーペットの第二実施形態の概略側面図である。
【図５】図５は、追加の随意の裏当て層を有する、本発明のカーペットの第三実施形態の概略側面図である。
【図６】図６は、本発明の一実施形態のカーペットタイルの製造における、カーペット製造のためのカーペット裏当て生産ラインの概略側面図である。
【図６ａ】図６ａは、図６の裏当て生産ラインの一部の概略側面図である。
【発明を実施するための形態】
【００１６】
本発明の一実施形態は、大量輸送機関に、具体的には旅客機に、カーペットタイルを設置する方法である。該方法は、旅客機の客室に適用されるとして記載されるが、該方法は、列車、バス、地下鉄車両、およびボートなどの、他の大量輸送機関に適用することができる。
【００１７】
該方法によると、客室は、最小数量の異なるサイズのカーペットタイルを用いて、カーペットで覆われる。上述のように、いずれの航空機における種々のあり得る座席配置構成により、航空機の客室は、典型的には、カーペットが航空機の幅全体にわたるために、多数の異なるサイズのカーペットを必要とする。例示的な配置構成を図１に示す。図示した配置構成では、航空機１００の客室は、幅Ｗおよび長さＬを有する。航空機で用いられる座席の配置構成は、カーペットが、１１０、１２０、１３０、１４０、１５０、および１６０の６つの区分に置かれることを必要とする。６つの区分はそれぞれ、幅Ａ、Ｂ、Ｃ、Ｄ、Ｂ、およびＡを有する。尚、区分１１０および１６０は同一の幅（Ａ）を有し、区分１２０および１５０は同一の幅（Ｂ）を有する。
【００１８】
本発明の一実施形態では、直交的に多義的なまたはランダムな設置による矩形カーペットタイルは、客室にカーペットを敷くのに必要な異なるカーペットタイル製品の数を最小化するように、サイジングされている。第１矩形カーペットタイル製品は、必要な幅の一つ、例えば幅Ａに等しい底辺、および、別の必要な幅、例えば幅Ｂに等しい高さを有する。このように、第１矩形カーペットタイル製品は、第１矩形カーペットタイルの底辺Ａを用いて区分１１０および１６０の幅を覆うことによって、且つ、第１矩形カーペットタイルの高さＢを用いて区分１２０および１５０の幅を覆うことによって、区分１１０、１２０、１５０、および１６０をカーペットで覆うのに用いることができる。
【００１９】
第２矩形カーペットタイル製品は、別の必要な幅、例えば幅Ｃに等しい底辺、および、最後の必要な幅、例えば幅Ｄに等しい高さを有する。従って、第２矩形カーペットタイルは、第２矩形カーペットタイルの底辺Ｃを用いて区分１３０の幅を覆うことによって、且つ、第２矩形カーペットタイルの高さＤを用いて区分１４０の幅を覆うことによって、区分１３０および１４０をカーペットで覆うのに用いることができる。
【００２０】
従って、航空機の客室は、２つの異なるサイズのカーペットタイル製品だけでカーペットで覆われることができる。伝統的な正方形カーペットタイル製品を用いたならば、長さＡ、Ｂ、Ｃ、およびＤの辺を有する４つの異なるサイズの正方形カーペットタイル製品を必要としたであろう。上記のカーペット設置方法を用いることによって、本実施形態に必要な異なるカーペットタイル製品の数を半減することができる（例えば４つから２つへ）。さらに、上記のカーペット設置方法の使用を通して、端から端へカーペットタイルをカットすること（すなわち、タイルをカットして特定の区分に適合するようにその幅を調整すること）を、大抵回避することができるが、客室の前方部分および／または機尾部分などにおいては、客室がそこではより狭くなっているので、いくらかのカットが必要とされ得ることが認識されるであろう。
【００２１】
当業者によって認識されるように、本発明の矩形カーペットタイルの魅力的な設置は、繊維がカーペットタイルの製造時に「向いていた“faced”」方向と比較すると異なる方向に「向いている“face”」設置で受け入れられる、米国特許第６９０８６５６号および第７０８３８４１号（援用してここに組み入れる）に記載されているようなカーペットタイルパターンを用いることによって容易になる。しかし、直交的に多義的である正方形カーペットタイルにカットされることができるカーペット織物上のパターンは、必ずしも、全て直交的に多義的であろういずれの寸法の矩形カーペットタイルにカットされることができないことは、認識されるべきである。これは、少なくともいくつかのパターンに関しては、タイルはウェブからカット箇所が選択されたときに、特定のタイルにおいて違和感のある（奇異な）形状（模様）が創出されることを避けるために、ウェブ上のパターンに十分考慮してタイルの寸法を決めてカットされなければならないためである。係る場違いに見える模様は、カーペットタイルの縁部が、そのカーペットタイル上の模様の縁部に非常に密接しているときに起こることがあり、その模様を、タイル上の他の模様と十分に相違させ、奇妙にまたは場違いに見せる。
【００２２】
本発明の方法の例示的な実施形態では、航空機の座席の配置構成は、図２に図示するように、カーペットを５つの区分（２１０、２２０、２３０、２４０、および２５０）に置くことを必要とする。区分２１０および２５０は、同一の幅Ｅを有し、区分２２０および２４０は同一の幅Ｆを有する。区分２３０は幅Ｇを有する。
【００２３】
本実施形態では、第１矩形カーペットタイル製品は、必要な幅の一つ、例えば幅Ｅに等しい底辺、および、別の必要な幅、例えば幅Ｆに等しい高さを有する。このように、第１矩形カーペットタイル製品は、第１矩形カーペットタイルの底辺Ｅを用いて区分２１０および２５０の幅を覆うことによって、且つ、第１矩形カーペットタイルの高さＦを用いて区分２２０および２４０の幅を覆うことによって、区分２１０、２２０、２４０、および２５０をカーペットで覆うのに用いることができる。
【００２４】
第２矩形カーペットタイル製品は、別の必要な幅、例えば区分２３０をカーペットで覆うのに用いられることができる幅Ｇに等しい底辺を有する。この配置構成においてカーペットで覆われることを必要とする他の区分はないので、第２矩形カーペットタイルの高さＨは重要でなく、いずれの所望の高さを選択できる。あるいは、高さＨを、必要な幅ＥまたはＦの一つに等しくなるように選択することができる。
【００２５】
従って、本実施形態においては、航空機の客室は、２つの異なるサイズのカーペットタイル製品を用いて、カーペットで覆われることができる。伝統的な正方形カーペットタイル製品を用いたならば、長さＥ、Ｆ、およびＧの辺を有する、３つの異なるサイズの正方形カーペットタイル製品を必要としたであろう。この配置構成では、奇数の必要な区分幅があるので、異なるカーペットタイル製品の数を半減することはできないが、式（ｎ―１）／２＋１（ｎは、客室の幅にわたる異なるカーペットの区分幅の数に等しい）によって求めることができる。図２に図示する実施形態におけるｎの値は３であり、それは、異なる幅を有する区分の数を示している。覆われる必要がある５つの区分があるが、その区分のうちの２つは同一の幅を有するので、３つの異なる幅（Ｅ、Ｆ、およびＧ）が残る。従って、本実施形態において必要な異なるカーペットタイルの数は、（３−１）／２＋１、すなわち２である。異なる幅の５つの区分を有する例示的な配置構成では、異なるカーペットタイル製品の数は、（５−１）／２＋１、すなわち３に減じることができる。
【００２６】
特定の航空機の配置構成が、偶数の異なる幅（図１に図示する上述の実施形態など）を有する区分に、カーペットを置くことを必要とするならば、必要な異なるカーペットタイル製品の数は、式ｎ／２（ｎは上述のように定義される）によって示すことができることが、認識されるであろう。
【００２７】
カーペットタイルは、伝統的な接着剤を用いて該輸送機関内に設置されることができる。係る接着剤は、ラテックス、ホットメルト（熱溶融性）接着剤、および水性接着剤を含むがこれらに限定されない。例示的な接着剤は、瀝青系ホットメルト接着剤、ポリウレタン接着剤、ポリエチレン接着剤、熱可塑性ポリオレフィン接着剤、アクリル系感圧接着剤、およびこれらの組み合わせを含む。接着剤は、タイルを取り外すときに、例えあるとしてもわずかな残留物を航空機の床に残すような接着剤が選択されるのが好ましいが、接着剤はそれほど限定される必要はない。好ましい接着剤は、ジョージア州ドールトンのオール  パーポス  アドヒーシブ  カンパニー（All Purpose Adhesive Company）から入手できるアクリル接着剤「ＡＰＡＣ」である。カーペットタイルを床に貼りつけるための他の接着剤が知られている。
【００２８】
接着剤は、カーペットを置くときに、床またはタイルに直接塗布することができるかまたは、紙、プラスチックなどの材料の剥離型ストリップ、フィルムまたはシートで覆われることができる剥離可能な接着層として、構成中のカーペットタイルに予め塗布することができる。剥離可能な接着剤の一つは、ロームアンドハース（Rohm and Haas）によって販売される、アクアブロック（AquaBlock）感圧接着剤である。本発明のカーペットタイルはまた、例えばニューヨーク州リバーヘッドのアドケム  コーポレーション（Adchem Corporation）から入手可能な両面テープなどの、両面テープを用いて設置することができる。
【００２９】
あるいは、例えばインタフェイス  インコーポレイテッド（Interface, Inc.）によって開発された「タックタイル（ＴａｃＴｉｌｅｓ）」（登録商標）製品などの、接着性コネクタまたはスクエアを用いて、カーペットタイルを航空機の床に設置することができる。タックタイル（登録商標）接着コネクタは、ＰＥＴポリエステル剥離ライナーを有する、ポリエチレンテレフタレート（ＰＥＴ）裏当てに塗布される複合アクリル接着剤から形成される、約７．６ｃｍ（約３インチ）のポリエステルフィルムコネクタである。該コネクタは、カーペットタイルの角部または縁部を共に接着するように設計されている。しかし、タックタイル（登録商標）コネクタは、カーペットタイルを互いに接着するのみであり、床には接着しない（すなわち、接着剤はタックタイル（登録商標）コネクタの片側だけである）ので、「浮床」」を創生する。一度設置されたならば、タックタイル（登録商標）コネクタは、優れた横の接着をもたらし、タイルが互いにばらばらになることを防ぐ。しかし、カーペットタイルは、カーペットタイルを垂直に引っ張ることによって、タックタイル（登録商標）コネクタから容易に外される。従って、タックタイル（登録商標）コネクタを用いると、カーペットタイルの取り付けおよび取り外しを著しく容易にする。
【００３０】
輸送機関に装着されない（連結されない）「浮床“floating floor”」カーペットタイルの設置が、航空機のような輸送機関で望ましくないと考えられているならば、数ある代替物の中でとりわけ選択される装着は、両面テープ、輸送機関の床および／またはカーペットタイルの一部に直接塗布される接着剤を用いるかまたは、少なくとも一部のタックタイル（登録商標）コネクタを床に接着して装着することによって、達成されることができる。さらに別の代替の設置においては、カーペットタイルは、カーペットタイルの下側の床への装着手段またはカーペットタイルが相互に装着する手段がない「独立設置
“ｆｒｅｅ  ｌａｉｄ”」であってよい。
【００３１】
上述の方法に従うカーペットタイルの使用は、座席および／または他の設備を大量輸送機関から取り外すことなく、大量輸送機関の床をカーペットで覆うことを可能にする。
【００３２】
実施例１
ボーイング７３７−７００シリーズ航空機の機室内に設置されるカーペットは、図１に図示するように（本実施例の縮小率で描かれていない）６つの区分（１１０、１２０、１３０、１４０、１５０、および１６０）に置かれることを必要とする。座席トラックは、区分１１０と１２０の間、１２０と１３０の間、１４０と１５０の間、および１５０と１６０の間の機室の長さ方向に置かれる。非常用照明トラックは、区分１３０と１４０の間の機室の長さ方向に置かれる。
【００３３】
本実施例の配置構成は、以下の幅を必要とする。
【表１】
2015042314.tif 000003
【００３４】
尚、これらの区分は、４つの異なる幅条件（１８、１９．２５、３２および１４インチ）を有し、区分１１０および１６０は同一の幅を有し、区分１２０および１５０は同一の幅を有する。
【００３５】
カーペットタイルは、一つのタイルを長さ１８インチおよび幅１９．２５インチを有するようにサイジングして、別のタイルを長さ３２インチおよび幅１４インチを有するようにサイジングすることによって、２つの異なるサイズのタイルのみを用いて、この機室内の設置用にサイジングされることができる。１８インチ×１９．２５インチのカーペットタイルは、区分１１０、１２０、１５０、および１６０に設置されることができ、３２インチ×１４インチのカーペットタイルは、区分１３０および１４０に設置されることができる。
【００３６】
実施例２
試験的設置は、ボーイング７３７−７００シリーズ航空機のデッキ構造の実物大模型で完了した。最初の配置構成は、実施例１で説明した配置構成と同一であった。しかし、この設置を考えるにあたって、３２インチの幅を有する区分１３０は、１４インチおよび１８インチ（１４＋１８＝３２）の幅を有するタイルで埋められることができることが認識された。従って、下記の幅を有するタイルが必要とされた。
【表２】
2015042314.tif 000004
【００３７】
従って、３つの異なる幅条件（１８インチ（区分１１０、１６０、および区分１３０の一部）、１９．２５インチ（区分１２０および１５０）、および１４インチ（区分１４０および区分１３０の一部）のみが存在した。２つの異なるサイズのカーペットタイルがやはり必要とされたが（（３−１）／２）＋１＝２、上述の式による）、下記のカーペットタイルの寸法（１８インチ×１９．２５インチおよび１４インチ×１９．２５インチ）が用いられることができることが認識された。このようにカーペットタイルをサイジングすることによって、タイルの均一長（１９．２５インチ）が各タイルについて用いられ、そのことは、注文製造の織物からのこれらのカーペットタイルのカットを劇的に容易にし、且つ、１９．２５インチの均一長を有するダイを用いることができるので、カットの無駄を最小限にした。
【００３８】
実施例３
ボーイング７７７航空機のエコノミークラスの機室内に設置されるカーペットは、下記の幅を有する９つの区分に置かれるカーペットを必要とする。
【表３】
2015042314.tif 000005
【００３９】
これらの９つの区分は、４つの異なる幅条件（７インチ、３２．５インチ、３９．５インチ、および２０．５インチ）を有し、下記の区分（区分１および区分９（７インチ）、区分２および区分８（３２．５インチ）、区分３および区分７（３９．５インチ）、および区分４から区分６（２０．５インチ））は同一の幅を有する。
【００４０】
カーペットタイルは、一つのタイルを長さ７インチおよび幅３２．５インチを有するようにサイジングして、別のタイルを長さ３９．５インチおよび幅２０．５インチを有するようにサイジングすることによって、２つの異なるサイズのタイルのみを用いて、この機室内の取り付け用にサイジングされることができる。７インチ×３２．５インチのカーペットタイルは、区分１、２、８、および９に設置されることができ、３９．５インチ×２０．５インチのカーペットタイルは、区分３から７に設置されることができる。
【００４１】
実施例４
実施例３の配置構成は、区分３および７を、下記のように幅７インチおよび幅３２．５インチを有する２つの追加の区分に分けることによって、改変されることができる。
【表４】
2015042314.tif 000006
【００４２】
これらの９つの区分は、３つの異なる幅条件（７インチ、３２．５インチ、および２０．５インチ）のみを有し、区分１、９、並びに区分３および７の一部（７インチ）、区分２、８、並びに区分３および７の一部（３２．５インチ）、および区分４から６（２０．５インチ）は同一の幅を有する。
【００４３】
カーペットタイルは、一つのタイルを幅７インチおよび長さ２０．５インチを有するようにサイジングして、別のタイルを幅３２．５インチおよび長さ２０．５インチを有するようにサイジングすることによって、２つの異なるサイズのタイルのみを用いて、この機室内の設置用にサイジングされることができる。７インチ×２０．５インチのカーペットタイルは、区分１、４〜６、９、並びに区分３および７の一部に設置されることができ、３２．５インチ×２０．５インチのカーペットタイルは、区分２、４〜６、８、並びに区分３および７の一部に設置されることができる。
【００４４】
実施例２で説明した配置構成と同様に、これらのカーペットタイルのカットは、各タイルに均一長（２０．５インチ）を用いることによって簡易化される。
【００４５】
カーペットタイルの重量
本発明の別の実施形態は、大量輸送機関での用途に好適な低重量カーペットタイルである。カーペットタイルは、主裏当て層（主バッキング層）に、タフトされて（房状にされて）いるか、あるいは、その他の方法で埋め込まれているかまたは取り付けられているカーペットパイルを含み、図３に図示するように、随意に少なくとも一つの追加の裏当て層、および、随意により多数の裏当て層を有する。図３では、カーペット３１０は、タフト下地３１４およびプレコート層３１６にタフトされた表糸３１２を有する。タフト下地および随意にプレコート層にタフトされた糸を有する係る構造は、「フェイスクロス“ｆａｃｅ  ｃｌｏｔｈ”」と称されることがある。
【００４６】
図４は、タフト下地４１４およびプレコート層４１６にタフトされた糸４１２と共に、追加の第２裏当て層４１８を有するカーペットタイル４１０としての、別の代替的な実施形態を図示している。タフト下地４１４およびプレコート層４１６は、タフト下地３１４およびプレコート層３１６をタフトするための上述の材料と同一の材料から形成されることができる。
【００４７】
タフト状以外の他のカーペット構成のように、追加の裏当て層および構成要素が可能である。例えば、数ある代替物の中で、表糸構造は、織り込まれることができるかはまたは融着されることができる。
【００４８】
一実施形態では、フェイスファブリック（表面の織物）は、ナイロン糸から形成され、具体的には６．６ナイロン糸または６ナイロン糸から形成される。しかし、ポリエステル、ポリプロピレン、ポリエーテルイミド（ＰＥＩ）、およびポリ乳酸（ＰＬＡ）からの繊維、ウール、ウールとナイロンの混紡、およびカーペットにおける用途での使用で知られる他の種類の繊維を含むがこれらに限定されない他の糸を用いて、カーペットパイルを形成することができる。
【００４９】
低重量カーペットタイルのタフト下地層（３１４、４１４）の適切な材料は、不織布ポリエステルである。他のタフト下地層材料が知られており、ここに記載の安定性、耐久性、低重量特性、および他の所望の特性に貢献する（または少なくとも過度にそれらの特性を損なわない）ならば、使用可能である。
【００５０】
プレコート層（３１６、４１６）は、ポリ塩化ビニル、スチレンブタジエンゴム（ＳＢＲ）、スチレン化アクリル共重合体、アクリル、エチレン酢酸ビニル（ＥＶＡ）、ポリエチレン、エチレンプロピレンジエンメチレン三元共重合体（ＥＰＤＭ）ゴム、ウレタン、ニトリルゴム、ネオプレンゴム、およびクロロプレンゴムなどの、ポリマー材料から形成される。またプレコート層（３１６、４１６）は、瀝青コーティング材料から形成されることもできる。プレコート層（３１６、４１６）は、優れた耐燃性を有し且つタフト下地層と第２裏当て層の両方との優れた適合性を有する、ニュージャージー州ニューアークのブロードビュー  テクノロジーズ（Broadview Technologies）から入手可能なスチレン化アクリル共重合体であってよい。
【００５１】
第２裏当て層４１８は、ポリ塩化ビニル、ポリプロピレン、またはポリエチレンテレフタレート（ＰＥＴ）などのポリマー材料をその中に組み入れた、メッシュまたはマット強化層を含むのが好ましい。強化層は、ガラス繊維、セラミック、またはポリ塩化ビニル繊維などの難燃材料から形成されるのが好ましく、織布構造または不織布構造を有することができる。特に好ましい第２裏当て層は、不織布ガラス繊維マットに組み入れられたポリ塩化ビニルを含む。一つの使用可能なポリビニル樹脂は、ポリワン（Polyone）から入手可能なＰＶＣアクリル共重合体ゼオン（Geon）−１３８樹脂である。多様な代替の市販のＰＶＣ樹脂も、それらがここに記載の所望の特性、および、カーペットタイル製造の当業者に知られた他の好適な特性を示すならば、使用可能である。
【００５２】
第２裏当て層はさらに可塑剤を含み、該層の柔軟性を増加することができる。使用可能な可塑剤は、リン酸エステル、フタル酸ジイソノニル（ＤＩＮＰ）、トリクレシルホスフェート（ＴＣＰ）、イソプロピルトリフェニルホスフェート（ＴＰＰ）、トウゴマ系可塑剤、およびこれらの組み合わせを含む。ＴＰＰとリン酸エステルの組み合わせは、好ましい可塑剤である。ＴＰＰはグレイト  レイクス  ケミカル  コーポレイション（Great Lakes Chemical Corp.）から入手可能であり、リン酸エステルはＰＡＧホールディングス（PAG Holdings）から入手可能である。他の可塑剤が知られており、必要に応じて用いられ得る。
【００５３】
随意の防煙剤を第２裏当て層に組み入れることも望ましいかもしれない。使用可能な防煙剤は、コロラド州クライマックスにあるクライマックス  モリブデン  カンパニー（Climax Molybdenum Co.）から入手可能な三酸化モリブデンである。
【００５４】
本発明のカーペットパイルは、従来知られたカーペットタイルと比較して、削減された重量を有することが好ましい。重量の削減は、低重量の表面構成を用いることによって達成されることができる。好適な表面繊維は、ナイロン、ウール、ウールとナイロンの混紡、および他の知られたカーペット繊維である。
【００５５】
さらに、タフト下地層（３１４、４１４）および追加の層（例えば３１６、４１６、および４１８）の重量は、最も周知慣用のカーペットタイルで見られる同等の層の重量に満たないことが好ましい。これらの層での重量の削減は、知られたフィラー材料の代わりに、軽重量のフィラーを用いることによって達成され得る。上述のように、低重量は先のカーペットタイル構成では重要な考慮すべき事柄ではなかったので、カーペットタイルに関して、軽重量のフィラー材料の使用はこれまで考慮されていない。
【００５６】
ガラス球、具体的には、中空ガラス微小球が、使用可能な軽重量フィラー材料である。係る微小球フィラー材料の一つは、ペンシルバニア州フォージ渓谷のポターズ  インダストリーズ  インコーポレイテッド（Potters Industries, Inc.）から入手可能な、Ｑ−ＣＥＬ（登録商標）３００中空マイクロスフェア（微小球）である。他の好適なフィラー材料は、ヒュームドシリカ、エーロゲル（アスペン  エーロゲル  インコーポレイテッド（Aspen Aerogels, Inc.）から入手可能なシリカ発泡体）、フライアッシュ、炭酸カルシウム、ホウ酸亜鉛、三水和アルミナ、水酸化マグネシウム、およびガラス繊維人工繊維を含む。これらの材料の一部は、航空機または他の輸送機関での用途のために設計されたカーペットタイルで望ましいであろう耐燃性を示す。しかし、軽重量および耐燃性を理由に、ガラス微小球が好ましいかもしれない。例えば、Ｑ−ＣＥＬ（登録商標）中空マイクロスフェアは、ケイ酸ナトリウム、ホウ酸ナトリウム、水、および沈降シリカから形成される。しかし、これらは高価である。他のあまり高価でない中空マイクロスフェアが入手可能であり、これらもフィラー材料として利用するのに好適であろう。中空マイクロスフェアは、例えば炭酸カルシウムなどの他のフィラー材料に匹敵する裏当て層（複数の裏当て層）へのバルク（嵩）を、実質的に削減された重量で提供する。例えば、炭酸カルシウムは約２．７ｇ／ｃｃの密度を有するが、Ｑ−ＣＥＬ（登録商標）３００マイクロスフェアは、約０．１２ｇ／ｃｃのみの密度を有する。
【００５７】
フィラー材料を裏当て層に物理的に加えることに加えて、機械処理工程または化学処理工程を通して、重量の実質的な増加なしで、バルクを裏当て層に提供することができる。例えば、裏当て層に、空気、窒素、または他の不活性ガスを吹き付けるかまたは泡立てることによって、一つ以上の裏当て層に間隙を導入することができる。裏当て層での使用に好適なケミカル・バルキング（膨化）手段の例は、ポリマーシェルによって囲われている液体イソブタンの液滴を組み入れている発泡性マイクロスフェアである、エクスパンセル（Expancel）によってもたらされる。加熱されると、シェルは軟化し、イソブタンは気化し、マイクロスフェアの膨張を引き起こす。
【００５８】
重量の削減は、カーペットパイル内の表糸（３１２、４１２）の重量を削減することによって、達成されることもできる。典型的なカーペットパイルは、４本撚りの表糸から形成され、ループ（輪）またはカットパイル構成のいずれかで構成される。表糸を３本撚りに削減することによって、カーペットパイルの重量を、約０．６１ｋｇ／ｍ２〜０．６８ｋｇ／ｍ２（約１８〜２０ｏｓｙ）（オンス／平方ヤード）から、約０．５４ｋｇ／ｍ２（約１６ｏｓｙ）以下に、より好ましくは約０．４７ｋｇ／ｍ２（約１４ｏｓｙ）以下に、減じることができる。あるいは、例えば、インチ当たりの縫い目の数、パイル高さ、機械のゲージ、またはこれらのいくつかの組み合わせを変えることによってなど、より軽い構成の加工糸の端部をタフトすることによって、より低重量の４本撚りの表糸を用いることができる。軽重量の表糸が用いられる場合、糸の間からタフト下地が見える「グリニング“grinning”」を減じるために、黒色（または他の暗色）タフト下地を用いることができる。カーボンブラックまたは導電性ガラス繊維などの導電性材料を組み入れることによって、加工カーペット繊維の静電気消散特性を改善することができる。
【００５９】
上述のように、旅客機などの大量輸送機関で用いられるいずれのカーペットタイルは、好ましくは、炎、煙、および毒性について適用仕様を満たすべきである。従ってカーペットタイルは、下記の基準（連邦航空規則（ＦＡＲ）２５．８５３（客室内）、ボーイングＢＳＳ７２３９（毒ガス）、ボーイングＢＳＳ７２３８（光学的煙濃度）、ボーイングＤ６−５１３７７（煙毒性）、およびボーイングＢＳＳ７２３０（航空機材料の可燃特性の決定））の一つ以上を満たすことが好ましい。これらの基準は、その開示全体を援用してここに組み入れられる。
【００６０】
これらの基準の一つ以上を満たすために、タフト下地層（３１４、４１４）が、例えば、ルトラズール（Lutradur／登録商標）というブランド名で、北アメリカのフロイデンベルク  ノンウーブンズ（Freudenberg Nonwovens）から入手可能なスパンレイド不織布ポリエステルであるならば、その裏当ては、リン酸塩またはアンチモンで処理されて、その難燃性を改善することができる。
【００６１】
カーペットタイルは、ニュージャージー州ニューアークのブロードビュー  テクノロジーズ（Broadview Technologies）から入手可能なインチュマックス（Intumax／登録商標）などの、難燃性ラテックス材料の追加の層（図で図示せず）を含むこともできる。追加の耐炎性および耐火性を所望であれば、この層を、上述の耐燃性の主裏当て層に加えて含むことができる。プレコートは、必要量を減じるために、約０．３４ｋｇ／ｍ２（１０オンス／平方ヤード）（ｏｓｙ）以下に、高度に泡立たされることができる。
【００６２】
タフト下地５１４にタフトされた表糸５１２を有し、且つ、プレコート層５１６、第２裏当て層５１８、およびガラス繊維層５２０で裏当てされたカーペットタイル５１０を図示する図５に示されるように、カーペットタイルは、ガラス繊維層などの、別の随意の層を含むことができる。ガラス繊維層５２０は、航空機および他の大量輸送機関での用途において有用な追加の寸法安定性を、カーペットタイルにもたらす。別の随意の層は、カーペットタイルの構成中に予め塗布された接着層５２２として図示されている。
【００６３】
第２裏当て層５１８と随意の追加のガラス繊維層５２０の両方のガラス繊維材料は、例えば、オハイオ州トレドのオーウェンス  コーニング  ファイバーグラス  カンパニー（Owens Corning Fiberglas Company）から入手可能な、不織布マイクロデニールガラス繊維である。マイクロデニールガラス繊維は、一般に、優れた火炎特性および煙特性を有し、その繊維は伝統的なガラス繊維材料よりも小さいので、それほど皮膚刺激物にならない。マイクロデニールガラス繊維から形成された裏当て層は、航空機の機室の加圧および減圧による座屈（バックリング）の影響を受けにくい。さらに、マイクロデニールガラス繊維は、伝統的なガラス繊維よりも多孔性が劣るので、伝統的なガラス繊維よりも単位重量当たり、より固い表面を創生する。マイクロデニールガラス繊維の特性にもかかわらず、従来知られたガラス繊維の裏当て材を含む、他の材料を用いることができる。
【００６４】
上述のように、ここに記載の低重量カーペットタイルは、好適な寸法安定性を示すことが好ましい。タイルの寸法安定性を測定する一つの方法は、国際標準化機構（ＩＳＯ）２５５１に明記されており、寸法安定性のAcchenテストとしても知られている。ここに記載の低重量カーペットタイルは、好ましくは、ＩＳＯ２５５１によって定められている寸法安定性のプラスマイナス０．２％（いずれの向きにおいても、タイル寸法の０．２％を越えない変化）の寸法安定性を有し、より好ましくは、プラスマイナス０．１％（いずれの向きにおいても、タイル寸法の０．１％を越えない変化）の寸法安定性を有する。
【００６５】
静電気の消散は、本発明の一部の用途において望ましいかもしれない。例えば、コンプライアンスは、電気・電子部品、電気・電子アセンブリ、および電気・電子設備の保護のための静電気放電制御プログラム開発の静電気放電協会基準である、ＡＮＳＩ／ＥＳＤ  Ｓ２０.２０に従って、所望され得る。カーペットタイルが、カーペットタイルが設置されるであろう輸送機関（例えば航空機）の製造者によって公布された静電気放電基準書に従うことも望ましいかもしれない。コンプライアンスを推進するために、例えば、カーボンブラック、金属繊維、または導電性ガラス繊維などの、導電性フィラメントまたは他の構成要素を、静電気の消散のために、糸の端部それぞれに組み入れることができる。例えば、３本撚りの糸を用いると、導電性フィラメントを他の３本の糸と一緒に撚るかまたは空気絡ませを行うことができる。あるいは、これと組み合わせて、または組み合わせせずに、カーボンブラックなどの導電性材料を一つ以上の裏当て層に組み入れることができる。
【００６６】
上述の材料を組み入れるカーペットタイルは、現在のカーペットタイルと比較すると、実質的に低重量で製造されることができる。典型的なカーペットタイルは、約４．０７ｋｇ／ｍ２（約１２０オンス／平方ヤード）から約４．４１ｋｇ／ｍ２（約１３０オンス／平方ヤード）にわたる重量を有する。対照的に、上述の材料から形成されるカーペットタイルは、約３．３９ｋｇ／ｍ２（約１００オンス／平方ヤード）未満の重量を有することができる。約２．８ｋｇ／ｍ２（約８２オンス／平方ヤード）〜約３．３９ｋｇ／ｍ２（約１００オンス／平方ヤード）の重量を有するカーペットタイルは好適ではあるが、約２．２ｋｇ／ｍ２（約６６オンス／平方ヤード）〜約２．８ｋｇ／ｍ２（約８２オンス／平方ヤード）の重量を有するタイルが好ましい。さらに好ましいのは、約１．９ｋｇ／ｍ２（約５６オンス／平方ヤード）〜約２．２ｋｇ／ｍ２（約６６オンス／平方ヤード）の重量を有するカーペットタイルである。最も好ましいのは、約１．６ｋｇ／ｍ２（約４８オンス／平方ヤード）〜約１．９ｋｇ／ｍ２（約５６オンス／平方ヤード）の重量を有するカーペットタイル、あるいは、約１．４ｋｇ／ｍ２（約４２オンス／平方ヤード）〜約１．６ｋｇ／ｍ２（約４８オンス／平方ヤード）の重量を有するカーペットタイルである。低重量のタイルは、旅客機での用途で用いるのに好ましい。
【００６７】
実施例５
下記の構成を、上述の第２裏当て層に用いることができた。
【表５】
2015042314.tif 000007
【００６８】
製造
低重量（および他の）カーペットタイルは、以下を含む工程を用いて、図６に示す複合カーペット織物６１２を製造することによって、製造され得る。
・カーペット製造ラインにおける、送り出しベルトまたは他の好適な支持構造上にガラス繊維織物６１４を置くこと
・ガラス繊維織物６１４上に樹脂層６１８（実施例５で表すように）を塗布すること
・タフトされたフェイスクロス６２０を、樹脂層６１８上に置くこと
・複合カーペット織物６１２を熱して、樹脂層６１８の粘度を下げて、その硬化を開始すること
・複合カーペット織物６１２を、さらに以下で説明される、止め具を有さないかまたはかなりの圧力を印加するように構成される、少なくとも一つの型押しの、挟み式の、または同様の圧力を印加するローラ（圧力ローラ）と接触させることによって、圧力を印加すること
【００６９】
図６および図６ａは、送り出し下部ベルト６１６上にガラス繊維織物６１４を展開することによって本発明の複合カーペット織物６１２を製造するのに使用可能な、裏当て生産ライン６１０の概略側面図である。樹脂層６１８が、ガラス繊維織物６１４の頂部に堆積され、タフトされたフェイスクロスまたは他のフェイスクロス６２０が、樹脂層６１８に置かれる。ガラス繊維織物６１４および樹脂層６１８は、上述した第２裏当て層４１８を形成する。複合カーペット織物６１２は、例えば、加熱したプラテン６２２の上方を通過させることによって、加熱される。プラテン６２２を、熱油、蒸気、電気、または他の熱源によって、熱することができる。樹脂層６１８内の加熱された樹脂は硬化し始め、その粘度は下がる。複合カーペット織物は、好ましくは、少なくとも約１５７℃（３１５°Ｆ）に加熱されるべきである。追加の熱は、複合カーペット織物６１２が、圧力ローラ６２８および６３０の間を通過する直前に、複合カーペット織物６１２の第２裏当て層４１８に隣接して置かれる赤外線ヒータ（ＩＲ）６２６によって供給される。
【００７０】
複合カーペット織物６１２は、典型的には周囲空気で冷えて、ロール（図示せず）上に蓄積される。あるいは、ロールされるのではなく、冷却された複合カーペット織物６１２は、すぐにカットステーション（図示せず）に進んで、所望のサイズのタイルにカットされることができる。
【００７１】
製造中の熱プロファイルは重要である。複合カーペット織物６１２を製造サイクルの大部分を通して比較的一定の温度に保つことによって、且つ、複合カーペット織物６１２が、返し縫い部分またはタフト下地３１４、４１４に埋め込まれたタフト部分の内部および周囲に、溶融樹脂の一部を押し込む、圧力ローラ（６２８、６３０）の間を通過する直前に、追加のヒータ６２６を利用することによって、良好な結果が得られる。係る返し縫いは、例えば、タフト下地（例えば図３のタフト下地３１４）における（図３の）表糸３１２内に形成される。圧力ローラ（６２８、６３０）における裏当て材の温度の上昇は、樹脂層６１８の粘度を低下させ、裏当て材のタフト下地内への向上した浸透を促進する。
【００７２】
圧力ローラ６２８および６３０で実質的な圧力を印加すると、より軽量で、より丈夫な複合カーペット織物６１２の形成が促進される。これは、典型的には圧力ローラ６２８および６３０の少なくとも一つと関連する止め具を省略することによって、従来知られた対向する圧力ローラ６２８および６３０を用いて達成され得る。止め具は、大抵のカーペット製造用途で用いられており、圧力ローラの一つまたは両方の互いに向かう移動を制限し、それによって、圧力ローラ間の最小限の分離を維持して、表糸（３１２、４１２）の圧潰を防止する。止め具を除去すると、まだ熱い裏当て材を、タフト下地（３１４、４１４）の返し縫い部分のさらに内部および周囲に押し込むことが可能になり、より少ない裏当て材を用いて、丈夫な複合カーペット織物６１２を形成することが可能になる。ローラによる著しい圧力は、非常に短時間で加えられるようであるので、表糸（３１２、４１２）の望ましくない圧潰は制限される。
【００７３】
所望ならば、液圧手段または他の機械的な圧力手段を、圧力ローラの一つまたは両方に加えることができる。
【００７４】
圧力ローラ６２８は、鋼製または他の同様の材料のローラであってよく、ここに記載するような裏当て材に圧力を印加することができる、従来知られた型押しローラまたは別のローラであってよい。圧力ローラ６２８は定置式（固定式）であるのが好ましい。すなわち、圧力ローラ６２８は、複合カーペット織物６１２の表面に垂直に動かない（しかし回転はする）。この圧力ローラは、裏当て材をフェイスクロスのタフトの内部に「固定“ｌｏｃｋｉｎｇ”」することを促進するために冷却されることができる。
【００７５】
表糸に接触する圧力ローラ６３０は、熱を、圧力ローラが接触する表糸に伝導する必要がなく、典型的には、熱を圧力ローラが接触する表糸に伝導すべきではない。また、ゴムまたは他の同様の材料のローラ面を有し得る。圧力ローラ６３０は、定置式でないことが好ましい。すなわち、圧力ローラ６３０は、複合カーペット織物６１２の表面に垂直に（圧力ローラ６２８に向かって且つ圧力ローラ６２８から離れて）動くことができる。圧力ローラ６３０も冷却されることができる。
【００７６】
圧力ローラ６２８および６３０は、典型的には、直径で、約２８ｃｍ（約１１インチ）〜約３３ｃｍ（約１３インチ）である。上述のように、圧力を、フェイスクロスの望ましくない圧潰が生じないような量で、圧力ローラの一つ以上に加えることができる。約３３ｃｍ（１３インチ）の直径を有する、長さが約２．３ｍ（９０インチ）のゴムコーティングされたローラ（６２８）が、約３．８ｃｍ（約１．５インチ）の直径を有する一対の空気圧式ピストンによって上方に駆動される構成において、最高約５３０００ｋｇ／ｍ２（７５ポンド／平方インチ）のピストンへの圧力が、フェイスクロスの望ましくない圧潰をもたらすことなく加えられた。裏当て材、表糸、あるいはそれ以外のものにおける他の種類に適応させるために、他のピストンおよびローラ寸法を用いて、他の圧力を用いることができる。
【００７７】
複合カーペット織物は、樹脂層６１８内の樹脂がフェイスクロス６２０を圧潰することなくフェイスクロス６２０内のタフトの中に押し込まれることが可能になるであろう好適な速度であって、十分な熱伝導および複合カーペット織物６１２内の樹脂の硬化を可能にするであろう好適な速度で、圧力ローラ（６２８、６３０）の間を通過することができる。約６．１メートル／分（２０フィート／分）の生産ライン速度が好適であると見出されている。他の生産ライン速度が、複合カーペット織物６１２内の樹脂のための十分な硬化時間をもたらすのであれば、使用されることができる。
【００７８】
この製造技術の結果として生じる利益は、以下を含む。
１）より少ない裏当て材の使用。組み合わされた熱および圧力は、樹脂をタフトされたフェイスクロス６２０の間隙内に押し込み、より優れたタフトの固定および耐剥離性をもたらす。
２）ガラス繊維第２裏当て層は、ガラス繊維が露出しないように、（全部ではないにしても）そのほとんどが、カーペット織物複合体の中に押し込まれる。このことは、ガラス繊維が設置業者による起こりうる接触にさらされる場合、しばしば用いられている高価な非刺激性ガラス繊維製品よりも低価格なガラス繊維の使用を可能にする。さらに、典型的には、表面により近いガラス繊維は、より優れた寸法安定性、および、より少ないガラス繊維の皺をもたらすので、タイルの性能が向上する。
３）圧力を印加することは、表面に表れ且つ一様でない摩耗を引き起こすことがある裏当ての欠陥を、実質的に修正する。フェイスクロスと裏当ての間のより直接的な接触は、製品が摩耗したときに、製品の外観を向上させる。熱および圧力は、返し縫いの形を滑らかにする。
４）樹脂組成物が、従来知られたカーペットタイル製造において粘性が高すぎるならば、ガラス繊維を樹脂の中に押し込むことは困難である。しかし、このことは、本発明に従って製造するときには、圧力を用いてガラス繊維をカーペット表面の方へ押すので、等しく重要な事ではない。このことは、より粘性が高い樹脂組成物の使用を許容するので、一部の従来知られた製造工程よりも少ない樹脂組成物の使用を許容する。
５）より少ない樹脂の使用
・裏当て生産ラインの寸法または「設置面積“foot print”」を約半分まで削減する
・裏当ての硬化時間を削減して（それによってより短いベルトを必要とする）、フェイスクロスに積層するための再加熱の必要性を避ける
・硬化をより容易にする
・よりカットし易いタイルを製造する
・重量を削減する
・第２裏当て層の中のガラス繊維を、タイルの「頂部“top”」または表面に向かってより近くへ押し込むことを容易にする（なぜなら、より少ない樹脂組成物がガラス繊維を通って移動しなければならないからである）
・より小さい空間がタイルを輸送し保管するのに必要とされ、そのことは、特定の寸法の輸送用紙器（段ボール箱）に、より多くのタイルを梱包することを可能にする。
【００７９】
前述は、本発明の実施形態を図示し、説明し、記載する目的で示されている。これらの実施形態へのさらなる改変および改造が、当業者にとっては明らかであろうし、且つ、本発明の精神または特許請求の範囲から逸脱することなくなされ得る。さらに、本発明の全ての態様が、本発明の全ての実施形態で必ずしも実施される必要はない。例えば、本発明の一部の実施形態は、広幅構成において製造され且つ設置されてもよく、他の実施形態は正方形タイルを利用してもよい。他の実施形態は、軽重量フィルタを用いないかもしれないかまたは、製造物の製造において、ここに記載したような圧力ローラを用いないかもしれない。
【図１】
2015042314.tif 000008
【図２】
2015042314.tif 000009
【図３】
2015042314.tif 000010
【図４】
2015042314.tif 000011
【図５】
2015042314.tif 000012
【図６】
2015042314.tif 000013
【図６ａ】
2015042314.tif 000014